ТЕМПЕРАТУРОСТОЙКИЙ ЧУГУННЫЙ СПЛАВ И ПРИМЕНЕНИЕ УКАЗАННОГО СПЛАВА

1. Температуростойкий чугунный сплав, имеющий высокую износостойкость при температурах от 500°С до 900°С, отличающийся тем, что он имеет следующий состав, выраженный в мас.%:
хром: 15,0-20,0,
углерод: 1,0-2,0,
марганец: 0,8-1,2,
кремний: 1,2-1,5,
никель: 1,5-2,5,
остаток составляют железо и неизбежные металлические и неметаллические загрязняющие примеси; при этом неметаллические загрязняющие примеси включают азот, кислород, фосфор и серу.
2. Температуростойкий чугунный сплав по п.1, отличающийся тем, что он включает 16,0-19,0 мас.% хрома.
3. Температуростойкий чугунный сплав по п.2, отличающийся тем, что он включает 16,5-18,5 мас.% хрома.
4. Температуростойкий чугунный сплав по п.3, отличающийся тем, что он включает 17,0-18,0 мас.% хрома.
5. Температуростойкий чугунный сплав по п.1, отличающийся тем, что он включает 1,2-1,8 мас.% углерода.
6. Температуростойкий чугунный сплав по п.5, отличающийся тем, что он включает 1,4-1,6 мас.% углерода.
7. Температуростойкий чугунный сплав по любому из пп.1-6, отличающийся тем, что он имеет аустенитно-ферритную основу.
8. Применение чугунного сплава по любому из пп.1-7 для изготовления деталей механизмов, применяемых в холодильниках для клинкера, используемых для охлаждения цементного клинкера.